(57)【要約】【課題】高い吸湿性や嵩高性を有し、高温高湿度の雰囲気としたとき自己伸長して織編物の通気量を増加し快適性を付与することができるだけでなく、吸水や吸湿しても捲縮率の変化が小さいため高い織編物品位を維持することができる高吸湿自己伸長繊維を提供する。【解決手段】２種類の重合体が横断面においてサイドバイサイド型に複合された複合繊維からなる捲縮糸であって、該２種類の重合体がポリエーテルエステルアミドブロック共重合体とポリアミド重合体であり、複合比率が重量を基準として７０／３０〜３０／７０である高吸湿自己伸長捲縮糸とする。【選択図】なし【特許請求の範囲】
【請求項１】
２種類の重合体が横断面においてサイドバイサイド型に複合された複合繊維からなる捲縮糸であって、該２種類の重合体がポリエーテルエステルアミドブロック共重合体とポリアミド重合体であり、複合比率が重量を基準として７０／３０〜３０／７０であることを特徴とする高吸湿自己伸長捲縮糸。
【請求項２】
捲縮糸の温度２０℃、湿度６５％ＲＨにおける捲縮率が５〜１０％、この減縮率と温度３０℃、湿度９５％ＲＨにおける捲縮率との差が２％以下であり、温度２０℃、湿度６５％ＲＨから温度３０℃、湿度９５％ＲＨに雰囲気を変化させたときの捲縮糸の自己伸長率が３〜７％である請求項１記載の高吸湿自己伸長捲縮糸。
【請求項３】
温度２０℃、湿度６５％ＲＨにおける吸湿率が２〜１２％、温度３５℃、湿度９５％ＲＨにおける吸湿率が８〜２０％である請求項１に記載の高吸湿自己伸長捲縮糸。
【請求項４】
ポリエーテルエステルアミドブロック共重合体が、ε−カプロラクタムとテレフタル酸からなる両端にＣＯＯＨ基を持つポリアミド成分と、ビスフェノールＡのエチレンオキシド付加物とがエステル結合してなるブロック共重合体である請求項１に記載の高吸湿自己伸長捲縮糸。
【発明の詳細な説明】
【技術分野】
【０００１】
本発明は、高吸湿伸長捲縮糸に関するものであり、高い吸湿性や嵩高性を有し、高温高湿度下では織編物の通気量を増加し快適性を付与することができるだけでなく、吸水や吸湿しても織編物品位を維持することができる高吸湿自己伸長捲縮糸に関する。
【背景技術】
【０００２】
ポリエチレンテレフタレートとナイロン６とからなるサイドバイサイド型複合繊維は、これらポリマー成分の収縮挙動の差により、捲縮形態を発現し、該複合繊維からなる布帛は、嵩高でソフトなウール調の風合いを有している。さらに、雰囲気温度や湿度の変化により、その捲縮特性が変化し、高温高湿度下では低捲縮、低温低湿度下では高捲縮となる興味深い性能を有している。この変化により、高温高湿度下では、織編物の繊維間空隙は開き、反対に低温低湿度下では繊維間空隙が狭くなるために、高温高湿度下における通気量が増加して、衣服内環境を快適にする機能を有することが、特許文献１〜３に提案されている。
【０００３】
しかしながら、上記のポリエチレンテレフタレートとナイロン６とからなるサイドバイサイド型複合繊維の高温高湿度下と低温低湿度下における捲縮率の変化は４〜８％と非常に大きく、衣類の着用時には、局部的な発汗により局部的な形態変化が発生し、組織がルーズになる現象がある。このため、運動着以外の用途については上記問題が発生せず、高い吸湿性を有しながら織編物品位を維持することが難しく、広い用途に用いることができるものが望まれている。
【０００４】
【特許文献１】特開昭５８−４６１１８号公報
【特許文献２】特開昭５８−４６１１９号公報
【特許文献３】特開２００２−１８０３２３号公報
【発明の開示】
【発明が解決しようとする課題】
【０００５】
本発明は、上記背景技術に鑑みなされたものであり、その目的は、高い吸湿性や嵩高性を有し、高温高湿度の雰囲気としたとき自己伸長して織編物の通気量を増加し快適性を付与することができるだけでなく、吸水や吸湿しても捲縮率の変化が小さいため高い織編物品位を維持することができる高吸湿自己伸長捲縮糸を提供することにある。
【課題を解決するための手段】
【０００６】
本発明者らが検討した結果、上記課題は、２種類の重合体が横断面においてサイドバイサイド型に複合された複合繊維からなる捲縮糸であって、該２種類の重合体がポリエーテルエステルアミドブロック共重合体とポリアミド重合体であり、複合比率が重量を基準として７０／３０〜３０／７０であることを特徴とする高吸湿自己伸長捲縮糸により達成できることを見出した。
【発明の効果】
【０００７】
本発明によれば、しかもウールと同等の高い吸湿性や嵩高性を有し、高温高湿度の雰囲気としたとき自己伸長し、織編物の通気量を増加して快適性を付与することができる高吸湿自己伸長捲縮糸を提供することができる。また、本発明の高吸湿自己伸長捲縮糸は、吸水や吸湿しても捲縮率の変化が小さいため、高い織編物品位を維持することができる。
【発明を実施するための最良の形態】
【０００８】
本発明の高吸湿自己伸長捲縮糸は、２種類の重合体が横断面においてサイドバイサイド型に複合された複合繊維からなる捲縮糸である。
【０００９】
本発明においては、上記２種類の重合体がポリエーテルエステルアミドブロック共重合体とポリアミド重合体であり、複合比率が重量を基準として７０／３０〜３０／７０であることが肝要である。これにより優れた嵩高性や吸湿性を有し、織編物としたとき高温高湿度下では通気性が増加して快適性を与え、その際も高い品位を維持できる捲縮糸とすることができる。
【００１０】
すなわち、上記の２種類の重合体の組合せは、高い吸湿性、嵩高性や吸湿や吸水による適度な伸長性が得られる点や、両方の重合体成分間での剥離防止の点から特に優れている。
【００１１】
本発明で用いるポリエーテルエステルアミドブロック共重合体は、数平均分子量５００〜５０００のε−カプロラクタムとテレフタル酸からなる両端にＣＯＯＨ基を持つポリアミド成分と、数平均分子量１６００〜３０００のビスフェノールＡのエチレンオキシド付加物とがエステル結合してなる、下記の式Ａ及び式Ｂからなるブロック共重合体であって、テレフタル酸、ε−カプロラクタムの部分で耐熱性を付与しており、ビスフェノールＡのエチレンオキシド付加物の部分で高吸湿性を付与している。このポリエーテルエステルアミドブロック共重合体の例としては、三洋化成工業株式会社製ペレスタットＮＣ６３２１等がある。
【００１２】
【化１】
2008144326.tif 000002
（ここで、ａ＝３〜１０、ｂ＝３〜１０、ｃ＝１０〜２５、ｄ＝１０〜２５、ｆ＝３〜１０、ｇ＝１０〜２５、ｈ＝１０〜２５である。）
【００１３】
一方、ポリアミドは、ナイロン６、ナイロン６６などがあげられるが、特にナイロン６が好ましい。
【００１４】
本発明においては、ポリエーテルエステルアミドブロック共重合体とポリアミドとの複合比率を、重量を基準として７０／３０〜３０／７０とする必要がある。ポリエーテルエステルアミドブロック共重合体が３０％未満の場合には十分な吸湿性能が得られない。一方、ポリエーテルエステルアミドブロック共重合体の割合が７０％を超える場合には、高温高湿度下での繊維の自己伸長が大きくなりすぎて衣服などとした際、形態が多く変化し品位が低下する。
【００１５】
なお、本発明の捲縮糸を構成する複合繊維は、上記２種類のサイドバイサイド型に複合したものであるが、該複合繊維の断面は丸断面、扁平、異形断面など特に規定されるものではない。
【００１６】
また、捲縮糸の吸湿率は、温度３５℃、湿度９５％ＲＨ（高温高湿度と称することがある）では８〜２０％、温度２０℃、湿度６５％（低温低湿度と称することがある）では２〜１２％であることが好ましい。いずれの吸湿率もこれを満たない場合は衣服内の湿気を十分に吸収することができず好ましくない。一方、いずれの吸湿率もこれを超える場合には放湿性が十分ではないために快適な衣服内環境を作ることが難しい。
【００１７】
本発明の捲縮糸は、温度２０℃、湿度６５％での捲縮率は５〜１０％が好ましい。捲縮率が５％未満の場合は嵩高性が十分でなく、一方、１０％を超える場合には吸水または吸湿したときの織編物の品位が低下する傾向にある。
【００１８】
本発明の捲縮糸の特徴は、低温低湿度から高温高湿度への雰囲気変化による自己伸長性と、極めて低い捲縮率変化にある。高温高湿度時に自己伸長することにより繊維径が小さくなり衣服の通気量が増加し衣服などとして快適性を与えることができる。このときの自己伸長率は３〜７％、捲縮変化が２％以下であることが好ましい。自己伸長率が３％以下の場合では十分な通気量の変化が見られない。一方、自己伸長率が７％を越える場合や捲縮変化が２％を超える場合は吸水や吸湿により衣服の形態変化が大きいため織編物品が低下してしまう。
【００１９】
以上に説明した本発明の捲縮糸は、以下の方法によって製造することができる。例えば、ポリエーテルエステルアミドブロック共重合体を２２０〜２５０℃で溶融し、ポリアミドがナイロン６の場合は２５０〜２９０℃で溶融し、公知の複合断面用紡糸口金を用いてサイドバイサイド型に複合化して溶融吐出し、温度２０〜５０℃、風速０．１〜０．５ｍ／分の冷却風を吹き付けて冷却固化し、５００〜１５００ｍ／分で未延伸糸を引取り、これを４０〜１００℃で２．０〜５．０倍に延伸し、１２０〜１６０℃で熱セットすることにより製造することができる。なお、上記延伸においては、未延伸糸を一旦巻き取った後、これを延伸してもよいし、未延伸糸を一旦巻き取らず連続してこれを延伸してもよい。かかる製造方法により、本発明の捲縮糸を安定して製造できるだけでなく、前述した高温高湿度や低温低湿度での捲縮率を満足する捲縮糸を製造することができる。
【実施例】
【００２０】
以下、実施例をあげて本発明をさらに具体的に説明する。なお、各物性は下記の方法で測定した。
【００２１】
（１）捲縮率、自己伸長率
捲縮複合繊維糸条を長さ３０ｃｍの綛にとり、０．００１７７ｃＮ／ｄｔｅｘ（２ｍｇ／ｄｅ）の初荷重、０．１７７ｃＮ／ｄｔｅｘ（０．２ｇ／ｄｅ）の重荷重をかけて１分経過後の長さＬ０を測定し、直ちに重荷重を取り除き１分経過後の長さＬ１を測定する。次に０．００１７７ｃＮ／ｄｔｅｘ（２ｍｇ／ｄｅ）の初荷重をかけた状態で、沸水中に２０分間浸漬した後、初加重をはずし２４時間自然乾燥を行う。自然乾燥後、２０℃×６５％ＲＨ雰囲気下に２４時間静置した後、０．０００１７ｃＮ／ｄｔｅｘ（０．２ｍｇ／ｄｅ）の初荷重、０．１７７ｃＮ／ｄｔｅｘ（０．２ｇ／ｄｅ）の重荷重をかけ、１分経過後の長さＬ２を測定した後、重荷重をはずし１分後の長さＬ３を測定する。次に３５℃×９５％ＲＨ雰囲気下に２４時間静置した後、再び０．０００１７ｃＮ／ｄｔｅｘ（０．２ｍｇ／ｄｅ）の初荷重、０．１７７ｃＮ／ｄｔｅｘ（０．２ｇ／ｄｅ）の重荷重をかけ、１分経過後の長さＬ２′を測定した後、重荷重をはずし１分後の長さＬ３′を測定する。
次式により、各雰囲気下における捲縮率、自己伸長率を算出する。
低温低湿度における捲縮率＝（Ｌ２−Ｌ３）／Ｌ０×１００（％）
高温高湿度における捲縮率＝（Ｌ２′−Ｌ３′）／Ｌ０×１００（％）
自己伸長率＝（Ｌ２′−Ｌ２）／Ｌ２×１００（％）
【００２２】
（２）吸湿率
試料を２０℃×６５％ＲＨあるいは３５℃×９５％ＲＨとした恒温恒湿室中に２時間調湿し、絶乾試料の重量と調湿試料の重量から次式により吸湿率を求めた。
吸湿率（％）＝（調湿後の重量−絶乾時の重量）×１００／絶乾時の重量
【００２３】
（３）快適性
捲縮糸を目付け２００ｇ／ｍ２の筒編とし、任意に選んだ５人に着用してもらいムレ感やべとつき感を評価してもらった。４人以上がムレ感やべとつき感が少ないと感じたものを「良好」、それ以外を「不良」とした。
【００２４】
（４）品位
捲縮糸を目付け２００ｇ／ｍ２の筒編とし、これに３ｃｃの水をたらし、局部的な形態変化が起こり編物表面の品位が低下したものを「不良」、変化が少なく品位の低下が無かったものを「良好」とした。
【００２５】
［実施例１］
ナイロン６（Ｎｙ−６：ＢＡＳＦ社製ＢＳ−７００）と、数平均分子量１４３０のε−カプロラクタムとテレフタル酸からなる両端にＣＯＯＨ基を持つポリアミド成分と、数平均分子量１８００のビスフェノールＡのエチレンオキシド付加物とがエステル結合してなるポリエステルエーテルアミドブロック共重合体（三洋化成工業株式会社製ペレスタットＮＣ６３２１）とをそれぞれ２７０℃、２３０℃で溶融し、サイドバイサイド型複合断面用紡糸口金（０．３ｍｍφ、２４ホール）を用い、Ｎｙ−６／ポリエステルエーテルアミドブロック共重合体＝５０／５０の複合比率（重量比率）にてトータル吐出量２４ｇ／分で吐出した。吐出された糸条の冷却は、横吹き式冷却装置を用い、温度２５℃、風速０．３ｍ／分の冷却風を吹き付けて行い、固化した糸条を１０００ｍ／分の速度で引取り、一旦巻き取ることなくこれを６０℃で３．０倍に延伸し、さらに１４０℃で熱セットを行って巻き取って、８４ｄｔｅｘ／２４フィラメントの捲縮糸を得た。結果を表１に示す。
【００２６】
［実施例２〜３、比較例１〜５］
２種類の重合体成分や、それらの複合比率（重量比率）を表１に記載したように変更した以外は、実施例１と同様にして捲縮糸を得た。結果を表１に示す。
【００２７】
【表１】
2008144326.tif 000003
【産業上の利用可能性】
【００２８】
本発明の高吸湿自己伸長捲縮糸は、優れた吸湿性及び嵩高性を有し、かつ織編物品位に変化がなく、高温高湿度下での通気量が増加して快適性を発現する。このため、ムレ感、べとつき感のないインナー、裏地、外衣や、スポーツ衣料、特にファッション性が要求されるスポーツ衣料などに好ましく用いることができる。